(57)【特許請求の範囲】
【請求項１】
（ａ）重合／高粘性不飽和油を、無水マレイン酸と反応させ、続いてさらに部分的にまたは完全に、環状２級モノアミンまたは芳香族１級モノアミンと反応させてアミドを生成することにより調製される、非水溶性ポリマー界面活性剤と、
（ｂ）分散相としての水と
を含み、前記非水溶性ポリマー界面活性剤が前記水を安定化して安定化された油中水型エマルションヒートセット印刷用インキを生成することを特徴とする、印刷用インキであって、前記重合／高粘性不飽和油が、亜麻仁油、重合亜麻仁油、大豆油、大豆油脂肪酸エステル、および脱水ひまし油脂肪酸エステルからなる群から選択される、印刷用インキ。
【請求項２】
前記水相が、前記インキの５〜５０重量％である、請求項１に記載の印刷用インキ。
【請求項３】
前記水相が、前記インキの５〜２０重量％である、請求項１に記載の印刷用インキ。
【請求項４】
前記水相が、前記インキの１０〜１５重量％である、請求項１に記載の印刷用インキ。
【請求項５】
アミンが、モルホリン、ベンジルアミンおよびアニリンから選択される、請求項１に記載の印刷用インキ。
【請求項６】
水溶性ポリマーをさらに含有する、請求項１に記載の印刷用インキ。
【請求項７】
水溶性ポリマーがデンプンである、請求項６に記載の印刷用インキ。
【請求項８】
（ａ）前記インキの３５重量％未満の揮発性有機化合物（ＶＯＣ）含有量と、
（ｂ）重合／高粘性不飽和油を、無水マレイン酸と反応させ、続いてさらに部分的にまたは完全に、環状２級モノアミンまたは芳香族１級モノアミンと反応させてアミドを生成することにより調製される、非水溶性ポリマー界面活性剤と
を含み、前記インキがラテックスポリマーを含有しないことを特徴とする、ヒートセット印刷用インキであって、前記重合／高粘性不飽和油が、亜麻仁油、重合亜麻仁油、大豆油、大豆油脂肪酸エステル、および脱水ひまし油脂肪酸エステルからなる群から選択される、ヒートセット印刷用インキ。
【請求項９】
平版印刷用インキである、請求項８に記載の印刷用インキ。
【請求項１０】
前記ＶＯＣ含有量が、前記インキの１５重量％未満である、請求項８に記載の印刷用インキ。
【請求項１１】
前記ＶＯＣ含有量が、前記インキの１０重量％未満である、請求項８に記載の印刷用インキ。
【請求項１２】
前記ＶＯＣ含有量が、前記インキの５重量％未満である、請求項８に記載の印刷用インキ。
【請求項１３】
水溶性ポリマーをさらに含有する、請求項８に記載の印刷用インキ。
【請求項１４】
水溶性ポリマーがデンプンである、請求項１３に記載の印刷用インキ。
【請求項１５】
油中水型マイクロエマルション印刷用インキである、請求項８に記載の印刷用インキ。
【請求項１６】
３０〜３００ポアズの粘度を有する、請求項８に記載の印刷用インキ。
【発明の詳細な説明】
【技術分野】
【０００１】
（先行出願）
本願は、２００６年１０月１３日出願の米国仮出願第６０／８２９，４１３号、および２００６年１１月３日出願の米国仮出願第６０／８５３，３２９号の利益を主張する。これらの特許仮出願の内容を、参照により本願明細書に援用する。
【０００２】
本発明は、非水溶性ポリマー界面活性剤を含有する安定化されたエマルションヒートセット印刷用インキに関する。
【背景技術】
【０００３】
歴史的に見て、平版用オフセット輪転印刷用ヒートセットインキは、３０％〜４５％の揮発性有機化合物（ＶＯＣ）を含有する。環境にとって有害であるだけでなく、ＶＯＣは可燃性でもあり印刷機を操作する印刷労働者にとっても有害である。従って、平版用オフセット輪転印刷用ヒートセットインキ中のＶＯＣ含有量をできるだけ小さくすることが望ましい。この問題を解決しようとする初期の試みは、印刷機オーブンの中で開始される化学反応を使用することに関するものであった。しかしながら、かかるオーブンで硬化されるインキシステムは、貯蔵安定性を備えていなかった。
【０００４】
それゆえに、ヒートセットオフセット輪転印刷用インキは、通常、以下の主要成分、(ａ）顔料を分散しかつ乾燥時にそのインキが必要とする靭性および光沢を提供するための高分子量インキ樹脂、（ｂ）インキが印刷用紙に印刷されオーブン中で乾燥されるまで、インキに流動性を提供するための溶剤、（ｃ）顔料、ならびに（ｄ）ゲル化剤（これはインキに構造をもたらす）、可塑剤（不揮発性溶剤）、ワックス、増粘剤、および酸化防止剤などの他の少量成分、を含有する。従来のヒートセットインキは、２５０〜３００°Ｆ（約１２１℃〜約１４９℃）で加熱してインキ油を蒸発させることにより、そしてある程度はインキ油が紙に染み込むことにより、硬化または乾燥され、硬いポリマーフィルムを残す。
【０００５】
特許文献１および特許文献２は、固体樹脂、乾性油アルキド樹脂、高粘性（ｂｏｄｉｅｄ）乾性油、植物油、脂肪酸、多官能性不飽和ポリエステル、還元剤および有機酸の遷移金属塩を含む高速熱硬化性低ＶＯＣのオフセット輪転印刷用平版インキシステムを記載している。このインキシステムは、インキのラジカル重合を促進する過酸化物を含有する湿し水をも含んでいてもよい。
【０００６】
特許文献３、特許文献４、および特許文献５、１９９６、はそれぞれ不揮発性溶剤を用いる平版インキを記載しているが、それらは不揮発性溶剤が印刷用紙に染み込むことにより硬化する。
【０００７】
特許文献６は、ラテックスポリマーを含有する低ＶＯＣのオフセット輪転印刷用ヒートセットインキを記載している。その生来的な非相溶性に起因して、印刷されたフィルムの光沢は劇的に低下し、かつ高速度ではパイリング（ｐｉｌｉｎｇ）が発生する。
【０００８】
特許文献７は、水、２１５〜２３５℃の沸点を有する炭化水素留分、および１０以下の親水性親油性バランス指数を有する界面活性剤を含むエマルション組成物を記載している。しかしながら、特許文献７に記載されている界面活性剤は単量体であり、エマルション組成物の安定性が非常に良好というわけではない。
【０００９】
特許文献８は、水がインキの重量に対して約５〜２０重量％の量で存在する油中水型マイクロエマルションを含む、「水無し」印刷プロセスに有用な印刷用インキを記載している。水相は、インキの重量に対して約０．５〜３重量％の、（室温で測定した場合には）インキの表面張力を低下させない水溶性界面活性剤を含有する。
【先行技術文献】
【特許文献】
【００１０】
【特許文献１】欧州特許第７３１１５０号明細書
【特許文献２】欧州特許第９６０９１１号明細書
【特許文献３】国際公開第９６／３４９２２号パンフレット
【特許文献４】米国特許第５，４３１，７２１号明細書
【特許文献５】米国特許第５，５４５，７４１号明細書
【特許文献６】米国特許第７，０１８，４５３号明細書
【特許文献７】国際公開第２００５／１１３６９４号パンフレット
【特許文献８】米国特許第５，４１７，７４９号明細書
【発明の概要】
【発明が解決しようとする課題】
【００１１】
要約すると、慣用的なオフセットインキは高い揮発性有機化合物含有量（ＶＯＣ）レベルを有する。製造の際に水をインキに添加することは、ＶＯＣレベルを低下させるための１つの方法である。しかしながら、水を乳化させてＶＯＣ含有量を低下させようとするこれまでの試みは、乳化インキの安定性の低さに阻まれてきた。従って、良好な貯蔵安定性および高い乾燥速度を有する低ＶＯＣオフセット輪転印刷用ヒートセットインキおよびオフセットインキ中の予め乳化させた水を安定化するためのより良好な技術を開発したいという要望がある。
【課題を解決するための手段】
【００１２】
本発明は、印刷用インキであって、
（ａ）非水溶性ポリマー界面活性剤と、
（ｂ）分散相としての水と
を含み、前記非水溶性ポリマー界面活性剤が前記水を安定化して安定化されたエマルションヒートセット印刷用インキを生成することを特徴とする、印刷用インキを提供する。
【００１３】
本発明はまた、ヒートセット印刷用インキであって、
（ａ）前記インキの約３５重量％未満のＶＯＣ含有量と、
（ｂ）非水溶性ポリマー界面活性剤と
を含み、前記インキがラテックスポリマーを含有しないことを特徴とする、ヒートセット印刷用インキを提供する。
【００１４】
本発明の他の目的および利点は、以下の説明および添付の特許請求の範囲から明らかとなるであろう。
【００１５】
特許または出願ファイルは、カラーで製作された少なくとも１つの図面を含む。カラーの図面（複数個の場合もある）を伴う特許または特許出願公報のコピーは、要望を提出し必要な手数料を支払うことで事務局から入手できる。
【図面の簡単な説明】
【００１６】
【図１】標準的なインキおよび実施例８の新しい一組のインキについての、５０％スクリーンにおけるドットゲイン値を示す図である。これは、エマルションインキの印刷適性が標準的なインキに等しいことを証明する。
【図２】印刷機の複数のキーにわたって得た、標準品の組のインキの濃度に対してプロットした、２種のブラックおよびシアンの標準的インキおよび実施例８の実験的インキの印刷濃度を示す図である。これは、エマルションインキの操作性（ｒｕｎｎａｂｉｌｉｔｙ）が標準的なインキと等しいことを証明する。
【図３】印刷機の複数のキーわたって得た、標準品の組のインキの濃度に対してプロットした、２種のマゼンタおよびイエローの標準的インキおよび実施例８の実験的インキの印刷濃度を示す図である。これは、エマルションインキの操作性が標準的なインキと等しいことを証明する。
【図４】ブラックの標準的インキおよび実施例８の実験的インキ（ＷＭ）について、２，５００ｓ−１で時間に対してＤｕｋｅ  Ｖｉｓｃｏｍｅｔｅｒにより測定した、高せん断粘度を示す図である。これは、この実験的なインキが高せん断速度でも等しく経時的に安定であることを証明する。
【図５】シアンの標準的インキおよび実施例８の実験的インキについて、２，５００ｓ−１で時間に対してＤｕｋｅ  Ｖｉｓｃｏｍｅｔｅｒにより測定した、高せん断粘度を示す図である。これは、この実験的なインキが高せん断速度でも等しく経時的に安定であることを証明する。
【図６】マゼンタの標準的インキおよび実施例８の実験的インキについて、２，５００ｓ−１で時間に対してＤｕｋｅ  Ｖｉｓｃｏｍｅｔｅｒにより測定した、高せん断粘度を示す図である。これは、この実験的なインキが高せん断速度でも等しく経時的に安定であることを証明する。
【図７】イエローの標準的インキおよび実施例８の実験的インキについて、２，５００ｓ−１で時間に対してＤｕｋｅ  Ｖｉｓｃｏｍｅｔｅｒにより測定した、高せん断粘度を示す図である。これは、この実験的なインキが高せん断速度でも等しく経時的に安定であることを証明する。
【発明を実施するための形態】
【００１７】
エマルション、特にマイクロエマルションによって水を組み込むと、ＶＯＣを最高５０％も低下させることができることが驚きをもって見出された。このマイクロエマルションは、新規なポリマー界面活性剤を用いて成し遂げられた。
【００１８】
この新しい種類の非水溶性ポリマー界面活性剤は、予め乳化したヒートセットオフセットインキについての油中水型エマルションの安定性を促進する。重合／高粘性不飽和油は、無水マレイン酸（４〜５重量％が好ましい）との反応に供され、続いて部分的にまたは完全に、アミンまたはアルコールとの反応に供され、それぞれアミドまたはエステルが生成される。
【００１９】
この重合／高粘性不飽和油は、亜麻仁油、重合亜麻仁油、大豆油、大豆油脂肪酸エステル、脱水ひまし油脂肪酸エステルからなる群から選択されることが好ましい。不飽和油は重合亜麻仁油であることが最も好ましい。
【００２０】
アミンは、エタノールアミン、ジエチルアミン、イソブチルアミン、オクチルアミン、モルホリン、ベンジルアミンおよびアニリンからなる群から選択されることが好ましい。また、アルコールはトリデシルアルコールであることが好ましい。
【００２１】
好ましくは、本発明の安定化されたエマルションヒートセット印刷用インキは、２０重量％より多い水、より好ましくは約５〜約５０重量％の水、さらにより好ましくは約５〜約２０重量％の水、最も好ましくは約５〜約１５重量％の水を含む。
【００２２】
また好ましくは、本発明のポリマー界面活性剤を含有する印刷用インキは、約３０〜約３００ポアズの粘度および約３５重量％未満、より好ましくは約２０重量％未満のＶＯＣ含有量を有する平版用油中水型マイクロエマルション印刷用インキである。この印刷用インキ中に存在する非水溶性ポリマー界面活性剤の量は、約５重量％未満であることが好ましく、約１〜３重量％であることがより好ましい。また、本発明の印刷用インキはラテックスポリマーを含有しないことが好ましい。
【００２３】
上記非水溶性ポリマー界面活性剤は、任意の重合／高粘性不飽和油が使用され、下記のものの少なくとも１つが使用されるのであれば、上述の手順によって製造することができる：
（１）２級モノアミンまたは２級モノアルコール、
（２）１級モノアミンまたは１級モノアルコール、
（３）環状２級モノアミンが使用されるか、あるいは
（４）芳香族１級モノアミンまたは芳香族１級モノアルコール。
【００２４】
非水溶性ポリマー界面活性剤を添加することは、凸版印刷インキで使用する際に別の利点を有する。凸版印刷インキは、紙の上に直接印刷される。つまり、そのままのインキが紙に塗布される。このインキに添加した水は、紙の中へと吸収され、これにより紙の繊維が膨潤するということが起こる。紙の繊維のこの膨潤は、インキ／紙の相互作用に影響を及ぼし、その結果、印刷された画像は、オフセット印刷されたインキに似て、より滑らかかつシャープに見えるであろう。非水溶性ポリマー界面活性剤の目的は、インキがローラートレインに沿って移動するにつれて、水が蒸発することを防ぐことである。
【００２５】
（水溶性ポリマー）
非水溶性ポリマー界面活性剤を含有する印刷用インキは、必要に応じて水溶性ポリマーを含有していてもよい。水相のｐＨにかかわらずインキの水相に可溶な適切な変性ポリマーの例としては、カルボキシメチルセルロース、ヒドロキシエチルセルロース、ヒドロキシプロピルセルロース、ヒドロキシブチルメチルセルロース、ポリ（Ｃ１−Ｃ４）アルキレンオキシド、ポリエチレンイミン、ポリビニルアルコール、ポリ酢酸ビニル、ポリビニルピロリドン、ポリビニルオキサゾリドンおよびポリアクリルアミドポリマーが挙げられる。
【００２６】
ガムは、広く使用される水溶性ポリマーの一種である。ガムは、様々な重合度をもつ多糖類からなる。それらは、多糖類親水コロイドを含む。この多糖類親水コロイドは通常ガムから調製され、そしてそれらは、より水溶性のものかつ／または液体媒体中の他の成分の存在下でより安定なものとするために、例えば部分的アセチル化によって化学的に変性されているかも知れない。生体高分子もこの種の多糖類親水コロイドに属する。市販されているガム種の増粘剤の代表的な例は、キサンタンガムおよびそれらの誘導体である。これらには、米国、ニュージャージー州のＫｅｌｃｏ  Ｃｏｍｐａｎｙからの部分的アセチル化キサンタンガムであるＫＥＬＺＡＮ、Ｓｈｅｌｌ  Ｃｈｅｍｉｃａｌｓ  Ｌｔｄ．からのキサンタンガムであるＳＨＥＬＬＦＬＯ−ＸＡおよびＥＮＯＲＦＬＯ−ＸＡ、Ｒｈｏｎｅ−Ｐｏｕｌｅｎｃ  ＳＡからのキサンタンガムであるＲｈｏｄａｐｏｌが含まれる。別の例は、Ｓｈｅｌｌ  Ｃｈｅｍｉｃａｌｓ  Ｌｔｄ．からのスクシノグルカンである生体高分子Ｓｈｅｌｌｆｌｏ  Ｓである。さらに他のガム種の増粘剤は、グァーガムから誘導されたもの、例えばＳｔｅｉｎ，Ｈａｌｌ  ａｎｄ  Ｃｏ  Ｉｎｃ．の製品であるＪＡＧＵＡＲ（登録商標）である。さらに、本発明者らは、Ｒｈｏｄｉａによって提供される、水／溶剤混合物に対しても同様に良好な溶解性を有するＡｇｅｎｔ  ＡＴ  ２００１、Ｒｈｏｄｏｐｏｌ  ２３および２３  Ｐ、Ｊａｇｕａｒ  ８６００および４１８を含める。Ｊａｇｕａｒ  ３０８  ＮＢ、Ｊａｇｕａｒ  ２７００、Ｊａｇｕａｒ  ８０００、Ｊａｇｕａｒ  ＨＰ−１２０などの他の種類も挙げられる。
【００２７】
さらに別の種類の水溶性ポリマーは、ＭＥＴＨＯＣＥＬおよびＥＴＨＯＣＥＬセルロースエーテル製品である。これらは、２種の基本タイプ：メチルセルロースおよびヒドロキシプロピルメチルセルロースで入手できる。両方のタイプのＭＥＴＨＯＣＥＬは、無水グルコース単位の基本繰り返し構造を含有する天然の炭水化物であるセルロースのポリマー骨格を有する。セルロースエーテルの製造の間、セルロース繊維は、塩化メチルで処理され、セルロースのメチルエーテルを与える。これらがＭＥＴＨＯＣＥＬ  Ａブランドの製品である。ヒドロキシプロピルメチルセルロース製品（ＭＥＴＨＯＣＥＬ  Ｅ、Ｆ、Ｊ、およびＫブランドの製品）については、塩化メチルに加えてプロピレンオキシドが使用され、無水グルコース単位上でヒドロキシプロピル置換したものが得られる。この置換基、−ＯＣＨ２ＣＨ（ＯＨ）ＣＨ３−、は２番目の炭素上に２級ヒドロキシルを含み、またセルロースのプロピレングリコールエーテルを形成するとも考えられるかも知れない。これらの製品は、様々な比のヒドロキシプロピル置換およびメチル置換を有し、これは有機物への溶解性および水溶液の熱的ゲル化温度に影響を及ぼす要因である。
【００２８】
ＥＴＨＯＣＥＬエチルセルロースポリマーは、天然に存在するポリマーであるセルロースから誘導され、そのポリマー「骨格」を有する。この分子は、無水グルコースの繰り返し単位の構造を有する。各無水グルコース単位（環）は３つの反応性−ＯＨ（ヒドロキシル）部位を有することに留意されたい。セルロースは、アルカリ溶液で処理されアルカリセルロースを生成し、これは続いて塩化エチルとの反応に供されて、粗エチルセルロースを与える。種々のＥＴＨＯＣＥＬポリマーの具体的特性は、ポリマー鎖中の無水グルコース単位の数およびエトキシル置換の程度によって決定される。
【００２９】
ＣＥＬＬＯＳＩＺＥ  ＨＥＣポリマーは、その２つの構成要素：セルロースおよびヒドロキシエチル側鎖にちなんで名付けられた。セルロース自体は、無水グルコース繰り返し単位からなる水不溶性の、長鎖分子である。ＣＥＬＬＯＳＩＺＥ  ＨＥＣの製造においては、精製されたセルロースが水酸化ナトリウムとの反応に供され、膨潤したアルカリセルロースが生成される。このアルカリ処理したセルロースは、セルロースよりも化学的反応性がある。このアルカリセルロースをエチレンオキシドと反応させることによって、一連のヒドロキシエチルセルロースエーテルが生成される。この反応において、セルロースのヒドロキシル基の水素原子は、生成物に水溶性を付与するヒドロキシエチル基によって置き換えられている。
【００３０】
最後に、別の群の周知の、適切な有機ポリマーとしては、アクリレートホモポリマーまたはコポリマーおよびそれらの誘導体が挙げられる。適切に架橋されたかかる材料の代表例は、商標名ＥＰ  １９１０およびＰＰＥ  １０４２またはＵｌｔｒａｓｐｅｒｓｅ  ＳｔａｒｃｈｅｓでＮａｔｉｏｎａｌ  Ｓｔａｒｃｈ  ａｎｄ  Ｃｈｅｍｉｃａｌ  Ｌｔｄにより販売されているアクリル系コポリマーである。他の種類のかかる（メタ）アクリル系ホモポリマーおよびコポリマーは、Ｂ．Ｆ．Ｇｏｏｄｒｉｃｈ  Ｃｏ  Ｌｔｄ．からのＣＡＲＢＯＰＯＬ（登録商標）−９４０などの特定のＣａｒｂｏｐｏｌ（登録商標）タイプの、架橋カルボキシビニルポリマーである。他の例は、（メタ）アクリル酸と（メタ）アクリル酸エステルとのコポリマーのエマルションであるＡｌｌｉｅｄ  ＣｏｌｌｏｉｄｓからのＶｉｓｃａｌｅｘ製品（例えばＶＩＳＣＡＬＥＸ  ＨＶ  ３０）、ＡＣＲＹＳＯＬＳ（Ｒｏｈｍ  ＆  Ｈａａｓから）およびＵＢＡＴＯＬＳ（Ｓｔａｐｏｌから）である。
【実施例】
【００３１】
（せん断および引き続いての経時的な視覚による評価による非水溶性ポリマー界面活性剤の評価）
本発明の非水溶性ポリマー界面活性剤を、高速でミキサを使用して広口瓶の中で秤量した量のポリマー界面活性剤にせん断を加えることにより評価した。次いで、その混合溶液に秤量した量の水をピペットで加え、そしてさらに１０分間せん断を加えた。このエマルションをバイアルに移し、蓋をした。水／油の分離および色について、定期的に視覚による評価を行った。これらのせん断を加え／混合したエマルションの等級付けは、そのエマルションが少なくとも１週間安定かどうか、および色に基づいて行った。より安定なエマルションを提供するより小さい粒径に起因する、白っぽい色をより望ましいと定めた。非水溶性ポリマー界面活性剤を、１週間後にエマルションの分離がなくかつ色が白色である場合、優れていると分類する。非水溶性ポリマー界面活性剤を、一週間後にエマルションの分離がなくかつ色が黄褐色または褐色である場合、良好と分類する。非水溶性ポリマー界面活性剤を、３〜５日後にエマルションの分離がない場合、許容できると分類する。３日を経過する前に起こるあらゆる分離を、劣悪と考えた。
【００３２】
（顕微鏡を使用した乳化インキの試験）
乳化インキ（５ｍｇ）をスライドガラス上に置き、その上に別のスライドガラスを重ねた。このインキを４５０倍の倍率で観察した。数滴の水が観察されるかも知れない。
【００３３】
【表１】
0005568308.tif 000002
【００３４】
（フーバーマラーを使用した乳化インキの試験）
乳化インキ（１．０ｇ）をフーバーマラーに置いた。１．１ｋｇの重量で、インキを１００回転練肉した。練肉したインキをインキナイフでこすり取り、このインキを以下のように観察した。
【００３５】
【表２】
0005568308.tif 000003
【００３６】
（実施例１）
非水溶性ポリマー界面活性剤を、重合亜麻仁油を無水マレイン酸（４〜５重量％）と反応させ、次いで化学量論量のジエチルアミンと反応させることにより調製した。
【００３７】
（実施例２）
乳化インキを、以下の表１に示したようにして調製した。標準的なインキは乳化剤を含有していなかったが、実験的インキは実施例１に記載したとおりのポリマー界面活性剤を含有していた。
【００３８】
【表３】
0005568308.tif 000004
【００３９】
乳化した水の液滴サイズの減少によって、エマルション安定性の改善を認めることができる。
【００４０】
（実施例２：比較例）
ヒートセットインキを、油中水型エマルションを生成する、従来からの単量体の界面活性剤を用いて以下のように配合した。
【００４１】
【表４】
0005568308.tif 000005
【００４２】
実施例２のインキは、１０００ｆｐｍでのＤｉｄｄｅ輪転印刷機で、劣悪なインキ水バランスを有していた。
【００４３】
（実施例３）
実施例１に記載したようにして調製したポリマー界面活性剤を用いて、３種のヒートセットインキを配合した。これらの３種の配合物（ｗｏｈｓイエロー＃１、ｗｏｈｓシアンおよびｗｏｈｓマゼンタ）は以下のとおりである。
【００４４】
【表５】
0005568308.tif 000006
【００４５】
実施例３のすべての３種のインキは、１０００ｆｐｍでのＤｉｄｄｅ印刷機で、良好なインキ水バランスを有していた。加えて、ＶＯＣレベルは、非乳化インキについての４０％  ＶＯＣと比べて、３０％、２０％および３０％であった。
【００４６】
（実施例４）
重合亜麻仁油（８６．１部）を４口丸底フラスコに入れ、窒素雰囲気下で２０５℃に加熱した。これに、無水マレイン酸（４．１部）を加えた。この混合物を１時間保持した。１時間後、この混合物のサンプルをフラスコから抜き取り、白い紙を下に敷いたガラスプレートの上に置いた。このサンプルに、２滴のＮ，Ｎ−ジメチルアニリンを加えた。このサンプルおよびＮ，Ｎ−ジメチルアニリンを混合した。赤色が現れた場合、遊離した無水マレイン酸は存在しており、その反応液をさらに保持した。色の変化がなかった場合、この反応液を次のステップに進めた。
【００４７】
次いでこのバッチを１２０℃まで冷却し、ジエチルアミン（９．８部）を９０分間かけて加え、添加後１時間保持した。１時間保持した後、温度を２０５℃まで上昇させた。アミン価がゼロになり、酸価が２３〜２７になるまで、このバッチをこの温度で保持した。アミン価がゼロになり、酸価が２３〜２７になったとき、このバッチを１４０℃まで冷却し、排出させた。
【００４８】
調製した非水溶性ポリマー界面活性剤を、上に記載したように高速でミキサを使用して、広口瓶の中で秤量した量のポリマー界面活性剤にせん断を加えることにより評価した。それは良好〜優れた安定なエマルションを生成した。
【００４９】
（実施例５）
重合亜麻仁油（９０．４部）を４口丸底フラスコに入れ、窒素雰囲気下で２０５℃まで加熱した。これに無水マレイン酸（４．１部）を加えた。この混合物を１時間保持した。１時間後、この混合物のサンプルをフラスコから抜き取り、白い紙を下に敷いたガラスプレートの上に置いた。このサンプルに、２滴のＮ，Ｎ−ジメチルアニリンを加えた。このサンプルおよびＮ，Ｎ−ジメチルアニリンを混合した。赤色が現れた場合、遊離した無水マレイン酸は存在しており、その反応液をさらに保持した。色の変化がなかった場合、この反応液を次のステップに進めた。
【００５０】
次いでこのバッチを１２０℃まで冷却した。１２０℃で、イソブチルアミン（５．５部）を９０分間かけて加え、添加後１時間保持した。１時間保持した後、温度を２０５℃まで上昇させた。アミン価がゼロになり、酸価が２３〜２７になるまで、このバッチをこの温度で保持した。アミン価がゼロになり、酸価が２３〜２７になったとき、このバッチを１４０℃まで冷却し、排出させた。
【００５１】
調製した非水溶性ポリマー界面活性剤を、上に記載したように高速でミキサを使用して、広口瓶の中で秤量した量のポリマー界面活性剤にせん断を加えることにより評価した。それは良好〜優れた安定なエマルションを生成した。
【００５２】
（実施例６）
重合亜麻仁油（９１．７部）を４口丸底フラスコに入れ、窒素雰囲気下で２０５℃まで加熱した。これに無水マレイン酸（４．３部）を加えた。この混合物を１時間保持した。１時間後、この混合物のサンプルをフラスコから抜き取り、白い紙を下に敷いたガラスプレートの上に置いた。このサンプルに、２滴のＮ，Ｎ−ジメチルアニリンを加えた。このサンプルおよびＮ，Ｎ−ジメチルアニリンを混合した。赤色が現れた場合、遊離した無水マレイン酸は存在しており、その反応液をさらに保持した。色の変化がなかった場合、この反応液を次のステップに進めた。
【００５３】
次いでこのバッチを１２０℃まで冷却した。１２０℃で、モルホリン（４．０部）を９０分間かけて加え、添加後１時間保持した。１時間保持した後、温度を２０５℃まで上昇させた。アミン価がゼロになり、酸価が２３〜２７になるまで、このバッチをこの温度で保持した。アミン価がゼロになり、酸価が２３〜２７になったとき、このバッチを１４０℃まで冷却し、排出させた。
【００５４】
調製した非水溶性ポリマー界面活性剤を、上に記載したように高速でミキサを使用して、広口瓶の中で秤量した量のポリマー界面活性剤にせん断を加えることにより評価した。それは良好〜優れた安定なエマルションを生成した。
【００５５】
（実施例７）
重合亜麻仁油（９０．４部）を４口丸底フラスコに入れ、窒素雰囲気下で２０５℃まで加熱した。これに無水マレイン酸（４．１部）を加えた。この混合物を１時間保持した。１時間後、この混合物のサンプルをフラスコから抜き取り、白い紙を下に敷いたガラスプレートの上に置いた。このサンプルに、２滴のＮ，Ｎ−ジメチルアニリンを加えた。このサンプルおよびＮ，Ｎ−ジメチルアニリンを混合した。赤色が現れた場合、遊離した無水マレイン酸は存在しており、その反応液をさらに保持した。色の変化がなかった場合、この反応液を次のステップに進めた。
【００５６】
このバッチを１２０℃まで冷却した。１２０℃で、ジエチルアミン（５．５部）を９０分間かけて加え、添加後１時間保持した。１時間保持した後、温度を２０５℃まで上昇させた。アミン価がゼロになり、酸価が２３〜２７になるまで、このバッチをこの温度で保持した。アミン価がゼロになり、酸価が２３〜２７になったとき、このバッチを１４０℃まで冷却し、排出させた。
【００５７】
調製した非水溶性ポリマー界面活性剤を、上に記載したように高速でミキサを使用して、広口瓶の中で秤量した量のポリマー界面活性剤にせん断を加えることにより評価した。それは良好〜優れた安定なエマルションを生成した。加えて、これをインキの中で実際に試用し、とても良好に機能することを見出した。
【００５８】
（実施例８）
４色のヒートセットインキを、以下の表２に記載するようにして作製した。すべての４種のインキは、成功裏に、Ｍｉｅｈｌｅ枚葉印刷機およびＤｉｄｄｅ輪転印刷機で平版印刷された。
【００５９】
【表６】
0005568308.tif 000007
【００６０】
実施例９のマイクロエマルション化したインキを、以下に記載するように試験したところ、（１）市販のインキと等しい平版印刷性能、（２）同程度の湿し水消費量、（３）同程度のドットゲイン、（４）同程度のインキ転移、（５）同程度のインキフィードバック、インキ消費量を有していた。
【００６１】
（インキおよび湿し水の使用量）
標準的なインキおよび４種の実験的インキのインキおよび湿し水の使用量を、以下の表３に記載する。
【００６２】
【表７】
0005568308.tif 000008
【００６３】
（ドットゲイン値）
標準的インキおよび新しい組のインキについての５０％スクリーンにおけるドットゲイン値を以下のグラフ（図１）に提示する。それらは、グラフ中の印刷機の複数のキーの開度によって示されるように、印刷機の複数のキーにわたって測定した。２組のインキの間に有意な差はないことは明らかである（図１を参照）。
【００６４】
（印刷濃度値）
印刷濃度もまた、印刷機の複数のキーにわたって得た。それらを、標準的な組のインキの濃度に対して、以下にプロットした（図２および図３）。実際、キーの設定は、標準的な組のインキによって設定し、新しい組は同じ設定のもとで流した。２組のインキからの同じ色の間で印刷濃度に差がないことは明らかである（図２および図３を参照）。
【００６５】
（レオロジー的安定性）
これらの試験を、凍結−解凍（０℃）および熱オーブン（４０℃）のどちらかの条件下で数週間実施した。標準的なインキのサンプルを、同じ条件下での基準として使用した。高せん断粘度を、Ｄｕｋｅ  Ｖｉｓｃｏｍｅｔｅｒによって２，５００ｓ−１で測定した。ブラック、マゼンタおよびイエローのインキは、標準品と類似の挙動を示した。新しいシアンの安定性は、標準品の安定性よりも良好なようであった（図４〜図７を参照）。
【００６６】
（実施例９）
ヒートセットインキを、実施例１に記載したようにして調製したポリマー界面活性剤を用いて、以下に示すようにして配合した。
【００６７】
【表８】
0005568308.tif 000009
【００６８】
上記のインキの揮発性有機化合物含有量は２０％であり、これは、標準的なインキにおける４０％ＶＯＣと比べて５０％の減少である。
【００６９】
本発明をその好ましい実施形態によって説明してきたが、当業者が理解するように、本発明はもっと広範囲に適用できるものである。本発明の範囲は、添付の特許請求の範囲によってのみ限定される。
【図１】
0005568308.tif 000010
【図２】
0005568308.tif 000011
【図３】
0005568308.tif 000012
【図４】
0005568308.tif 000013
【図５】
0005568308.tif 000014
【図６】
0005568308.tif 000015
【図７】
0005568308.tif 000016